(57)【要約】【課題】円筒状部材の外表面上に形成した離型層が、円環状中空体の成型に当ってその表面から剥がれたり、脱落したりするのを有効に防止して、成型された円環状中空体の内表面の、意図しない接着等のおそれを有利に取り除くことができ、しかも、成型された円環状中空体において、円筒状部材それ自身の重ね合わせ密着域が、その円筒状部材の両端部分の外周側への折返しによって半径方向の内外に対向して位置することになっても、それらの密着域相互の不測の接着等を十分に防止することができる円環状中空体の製造方法を提供する。【解決手段】一枚の未加硫ゴムシート２のそれぞれの端部分２ａ、２ｂを相互に重ね合わせて密着させて円筒状部材３とした後、この円筒状部材３の外表面上に、固体状の離型剤９を擦り付け塗布し、次いで、円筒状部材３の軸線方向の両端部分を円筒状部材の外周側へ折返し、この折返し姿勢で円筒状部材３の両端部をオーバラップ接合させて円環状中空体１１を成型する【選択図】図１
2007160844.tif 000002
【特許請求の範囲】
【請求項１】
一枚の未加硫ゴムシートのそれぞれの端部分を相互に重ね合わせて密着させて円筒状部材とした後、この円筒状部材の外表面上に、固体状、粉体状もしくは液体状の離型剤を塗布し、次いで、円筒状部材の軸線方向の両端部分を円筒状部材の外周側へ折返し、この折返し姿勢で円筒状部材の両端部をオーバラップ接合させて円環状中空体を成型する、円環状中空体の製造方法。
【請求項２】
未加硫ゴムシートの、相互に密着されるそれぞれの端部分を先端縁に向けて次第に薄肉とする請求項１に記載の円環状中空体の製造方法。
【請求項３】
未加硫ゴムシートのそれぞれの端部分を、加熱および加圧によって相互に密着させる請求項１もしくは２に記載の円環状中空体の製造方法。
【請求項４】
未加硫ゴムシートを、成型ドラム上で円筒状部材に形成するとともに、その成型ドラム上で円筒状部材に離型剤を塗布する請求項１〜３のいずれかに記載の円環状中空体の製造方法。
【請求項５】
円筒状部材の形成後、それの外表面上の、少なくとも、前記オーバラップ接合時に外周側に重なることになる端部表面を除いた領域内に離型剤を塗布する請求項１〜４のいずれかに記載の円環状中空体の製造方法。
【請求項６】
円環状中空体の子午線断面内で内周側もしくは外周側の半部となる領域の全体にわたって離型剤を塗布する請求項１〜５のいずれかに記載の円環状中空体の製造方法。
【請求項７】
固体状離型剤を、円筒状部材の外表面上に擦り付けて塗布する請求項１〜６のいずれかに記載の円環状中空体の製造方法。
【発明の詳細な説明】
【技術分野】
【０００１】
この発明は、たとえば、安全タイヤ用空気のうの内圧保持部材、タイヤチューブ等として用いることができる未加硫の円環状中空体の製造方法、なかでも成型方法に関するものであり、とくには、加硫成形工程に到るまでの間に、その円環状中空体の内表面どうしが意図しない接着、接合等をするのを有効に防止する技術を提案するものである。
【背景技術】
【０００２】
たとえば安全タイヤ用の空気のうは図５に子午線方向の断面を概念的に例示するように、ゴムを主体とする、気密構造の内圧保持部材１１１を、それの内表面どうしの不測の接着等を防止する離型シート１１２を有するものとし、かかる内圧保持部材１１１の周りに、たとえば不繊布からなる補強層１１３を積層するとともに、この補強層１１３の外周側領域に、これも不織布にて形成することができる内圧支持用の補強層１１４を配設し、一方、その補強層１１３の内周側領域には、空気のうの、ホイールリムへの着座を確実なものとする、タイヤのビードコアに対応する一対の環状補強部材１１５を、内圧保持部材の中心軸線方向への相互の離隔状態でそれぞれ配設し、さらに、外周側領域の補強層１１４をアウターシート１１６により、そして残部をゴム外皮１１７によってそれぞれカバーするとともに、内圧保持部材１１１に、内圧給排用のバルブ１１８を取付けることによって構成することができ、このような空気のうの、内圧保持部材１１１のための、未加硫の円環状中空体の成型方法としては図６に示すような方法が提案されている。
【０００３】
この提案方法は、たとえば図６（ａ）に示すように、一定厚みの未加硫のゴムシート１２１の長さ方向のそれぞれの端縁を、それの延在方向Ｘと直交する幅方向Ｙに対して所定の角度θをなす、相互に平行な傾斜端縁１２１ａとし、全体としてほぼ平行四辺形状をなすこのゴムシート１２１を、図６（ｂ）に示すように、成型ドラム１２２の周りに一回巻き回した状態で、ゴムシート１２１の両端部を相互に重ね合わせて密着させることで円筒状部材１２３を形成し、次いで、この円筒状部材１２３の軸線方向の両端部分を、円筒状部材１２３の外表面上に事後的に、または事前に貼着させた離型シート１２４とともに、通常は成型ドラム１２２上で、図６（ｃ）に示すように、外周側に向けてそれぞれ折返して、それらの両端部分を、離型シート１２４の作用下で、元の円筒状部材１２３の外表面には接着等させることなく、相互にオーバラップ接合させることで、未加硫の円環状中空体１２５を成型するとするものであり、このように成型してなる円環状中空体１２５は、図６（ｄ）に示すように、成型ドラム１２２から抜き出して、加硫成形を施した後、または加硫を施すことなく、先に述べたような構造の空気のうの成型に供することができる。
【発明の開示】
【発明が解決しようとする課題】
【０００４】
しかるに、この提案技術にあっては、たとえば、樹脂フィルムからなる離型シート１２４を、図６（ｂ）に示すように、円筒状部材１２３の外表面上の、円筒状部材それ自身の重ね合わせ密着域１２６を除いた領域に、通常は未加硫ゴムからなる円筒状部材１２３に固有の粘着力だけをもって貼着させることとしているため、その円筒状部材１２３から円環状中空体１２５を成型するに当って、離型シート１２４が円筒状部材１２３の表面から部分的に剥がれたり、脱落したりするおそれがあり、この結果として、成型された円環状中空体１２５がその内表面で不測の接着等を生じることがあった。
【０００５】
しかも、離型シート１２４が剥がれたり、脱落したりしない場合にあっても、たとえば図７に、図６（ｄ）のVII−VII線に沿う断面を例にとって示すように、離型シート１２４が貼着されていない、円筒状部材それ自身の重ね合わせ密着域１２６が、円筒状部材１２３の端部分の折返しによって、半径方向の内外に相互に対向して位置することとなる個所では、その対向部分に意図しない接着等が生じるおそれがあるという問題があった。
【０００６】
この発明は、提案技術が抱えるこのような問題点を解決することを課題とするものであり、それの目的とするところは、円筒状部材の外表面上に形成した離型層が、円環状中空体の成型に当ってその表面から剥がれたり、脱落したりするのを有効に防止して、成型された円環状中空体の内表面の、意図しない接着等のおそれを有利に取り除くことができ、しかも、成型された円環状中空体において、円筒状部材それ自身の重ね合わせ密着域が、その円筒状部材の両端部分の外周側への折返しによって半径方向の内外に対向して位置することになっても、それらの密着域相互の不測の接着等を十分に防止することができる円環状中空体の製造方法を提供するにある。
【課題を解決するための手段】
【０００７】
この発明に係る円環状中空体の製造方法は、一枚の未加硫ゴムシートのそれぞれの端部分を相互に重ね合わせて密着させて円筒状部材とした後、この円筒状部材の外表面上に固体状、粉体状もしくは液体状の離型剤を塗布して離型層を形成し、次いで、円筒状部材の軸線方向の両端部分をその円筒状部材の外周側へ折返し、この折返し姿勢で円筒状部材の両端部をオーバラップ接合させて円環状中空体を成型するにある。
【０００８】
ここで、円筒状部材の形成に当っては、未加硫ゴムシートの、相互に密着されるそれぞれの端部分を、先端に向けて、傾斜面状、曲面状、ステップ状等に次第に薄肉とすることが好ましい。
【０００９】
また、未加硫ゴムシートのそれぞれの端部分の相互の密着は、重ね合わせ端部分の加熱および加圧によって実現することが好ましい。
【００１０】
ここにおいて好ましくは、未加硫ゴムシートを、成型ドラム上で円筒状部材に形成するとともに、その成型ドラム上で円筒状部材の外表面に離型剤を塗布する。
【００１１】
ところで、円筒状部材の外表面に対する離型剤の塗布は、円筒状部材の形成の後、それの外表面上の、少なくとも、前記オーバラップ接合時に外周側に重なることになる端部表面を除いた領域に対して行うことが好ましく、また好ましくは、円環状中空体の子午線断面内で内周側もしくは外周側の半部となる領域の全体、より好適には、半部を幾分超える領域の全体にわたって離型剤を塗布する。
【００１２】
なおここで、離型剤の塗布による離型層の形成は、ステアリン酸等からなる固体状離型剤を、円筒状部材の外表面上に擦り付けて塗布することによって行うことが好ましい。
【発明の効果】
【００１３】
この発明に係る円環状中空体の製造方法では、離型層を、円筒状部材の外表面上への、ステアリン酸その他の固体状の離型剤、ステアリン酸、タルク、マイカ等の粉状体または、シリコーンオイルその他の液体状の離型剤の、その円筒状部材の全周にわたる塗布によって形成することにより、樹脂フィルム等を円筒状部材に粘着等させる提案技術に比して、離型層の、意図しない剥がれ、脱落等をより有効に防止することができるので、成型された円環状中空体の内表面相互の接着等のおそれを有利に取り除くことができる。
【００１４】
また、ここでの離型剤の塗布は、円筒状部材それ自体の重ね合わせ密着域の表面に対しても十分に行うことができるので、成型された円環状中空体において、その重ね合わせ密着域が、半径方向の内外に対向して位置する個所で接着等することのおそれをもまた有利に取り除くことができる。
【００１５】
なおここで、未加硫ゴムシートの、相互に密着されるそれぞれの端部分を先端に向けて次第に薄肉としたときは、形成される円筒状部材の重ね合わせ密着域から物理的なそして剛性上の段差を取り除くことができ、結果として、成型された円環状中空体の各種の物性を、円筒状部材のオーバラップ接合域を除いて、それの赤道線方向および子午線方向のそれぞれの方向に十分均等なものとすることができる。
【００１６】
ところで、未加硫ゴムシートのそれぞれの端部分を、加熱および加圧によって相互に密着させて円筒状部材を形成する場合には、加圧力のみにて密着させる場合に比して、密着度および接合強度のそれぞれをともに大きく向上させることができる。
【００１７】
またここで、円筒状部材を成型ドラム上で形成し、また、その成型ドラム上で円筒状部材に離型剤を塗布するときは、剛性部材としての成型ドラムの支持下で、円筒状部材を高い精度で形成するとともに、未加硫ゴムシートの端部分の重ね合わせ密着域に、十分な気密性を簡易に付与することができ、また、離型剤の、所期した通りの塗布を、円筒状部材の変形等なしに、確実に、かつ容易に行うことができる。
【００１８】
このような方法において、円筒状部材の形成の後、それの外表面上の、少なくとも、円筒状部材の両端部分のオーバラップ接合時に外周側に重なることになる端部表面を除いた領域内に離型剤を塗布することによって、そのオーバラップ接合域への離型層の介在を積極的に防止することにより、常にすぐれた気密性を有する円環状中空体を簡単に成型することができる。
【００１９】
そして、上述したいずれの場合にあっても、円環状中空体の子午線断面内で内周側のもしくは外周側の半部となる領域の全体にわたって離型剤を塗布したときは、離型剤の塗布面積を最小として、形成された離型層にそれ本来の機能を有効に発揮させることができる。
【００２０】
なおこの場合、子午線断面内で内周側もしくは外周側の半部となる領域を幾分越えて離型剤を塗布したときは、円環状中空体が、子午線断面内でそれのペリフェリ方向に若干の変形を受けることがあっても、円環状中空体の内表面の意図しない接着等を十分に防止することができる。
【００２１】
そしてまた、離型層の形成を、固体状離型剤の擦り付け塗布によって行う場合は、離型層の、円筒状部材への付着強度を粉状体の塗布に比して大きく高めるとともに、液状体の塗布のような、流動およびたれ落ちのおそれを取り除いて、所要の位置に所期した通りの離型層を簡単かつ容易に形成することができる。
【発明を実施するための最良の形態】
【００２２】
図１はこの発明の実施形態を示す工程図であり、ここでははじめに、所定の幅および長さを有するとともに一定の厚みを有する長方形状の未加硫ゴムシート、または、両端縁を背景技術で述べたような、相互に平行な傾斜端縁とした平行四辺形状の未加硫ゴムシートを、図１（ａ）に示すように、成型ドラム１の周面上に一回以上、図では一回巻き回して、そのゴムシート２のそれぞれの端部分を相互の粘着下で重ね合わせて密着させて円筒状部材３を形成する。
【００２３】
この場合の重ね合わせ密着域４は、図示のように、未加硫ゴムシート２の、相互に密着されるそれぞれの端部分２ａ，２ｂを、それらの各先端縁に向けて、傾斜面状等に次第に薄肉に形成することが、その密着域４への厚み段差、剛性段差等の発生を防ぐ上で好ましい。
【００２４】
また、このような密着域４の形成は、外部から成型ドラム１に向けた押圧力の作用のみにて行い得ることはもちろんであるが、図示のように、加熱したローラ５を、その密着域４の形成部分に沿わせて転動させて、重ね合わせ端部分２ａ，２ｂを加熱および加圧しながら行うことが、密着の確実性および、高い密着強度等を実現する上で好ましい。
【００２５】
ところで、未加硫ゴムシート２の重ね合わせ端部分２ａ，２ｂのこのような加熱および加圧は、図２（ａ），（ｂ）に要部を展開斜視図で例示するように、加熱された電気ごて６またはアイロン７を、重ね合わせ端部分２ａ，２ｂの延在方向に沿わせて、それの全長にわたって、押圧下で移動させることによって行うこともできる。
【００２６】
以上のようにして成型ドラム１上で円筒状部材３を形成した後は、それの外表面上に、固体状、粉体状もしくは液体状の離型剤を全周にわたって塗布して所要の離型層を形成する。
【００２７】
図１（ｂ）は、このような離型層を、ステアリン酸等からなる固体状、たとえばクレヨン様の離型剤９の塗布によって形成する場合を示すものであり、この場合は、円筒状部材３を成型ドラム１とともに回転運動させるとともに、離型剤９を、その円筒状部材３への接触下で、円筒状部材３の一端側から他端側に向けてそれの軸線方向に往動もしくは一回以上往復動させることで、その離型剤９を、成型ドラム１の支持下で、円筒状部材３に、それの重ね合わせ密着域４であると否との別なく十分均等に、かつ所期した通りに簡易に塗布することができ、形成される離型層１０の、円筒状部材３への付着強度を十分に確保することができる。
【００２８】
ところで、離型剤９のこのような塗布領域、ひいては、離型層１０の形成領域は、図１（ｃ）に示すように、円筒状部材３の軸線方向の両端部分をそれの外周側へ折返し、この折返し姿勢で円筒状部材３の両端部をオーバラップ接合させて円環状中空体１１を成型する場合に、そのオーバラップ接合域１２の外周側に重なることになる端部表面、図１（ｂ）に示すところでは斜線を施して示す表面部分を除いた領域とすることが、オーバラップ接合域１２での、気密にして確実な接合を実現する上で好ましい。
【００２９】
この場合、形成される円環状中空体１１における離型剤９の塗布域、結果としての離型層１０の形成域は、図３に、図１（ｃ）のIII−III線に沿う断面で例示するように、円環状中空体１１の子午線断面内で、図３（ａ）のようにそれの内表面の全体とすることができる他、図３（ｂ），（ｃ）に示すように、円環状中空体１１の内周側もしくは外周側の各半部とすることもでき、この後者の場合は、離型層１０の形成域を十分小さくしてなお、その離型層１０に所要の機能を有効に発揮させることができる。
【００３０】
なお、円環状中空体１１の内周側もしくは外周側の各半部に離型層１０を形成するときは、図示のように、半部となる領域を幾分越えて離型層１０を形成することが、円環状中空体１１がそれのペリフェリ方向に若干の変形を受けることがあっても、中空体内表面の不測の接着等を防止する上で好ましい。
【００３１】
以上のようにして離型層１０を形成した後は、成型ドラム１上で、図１（ｃ）に示すように、円筒状部材３のそれぞれの端部分の折返し、およびそれらの両端部のオーバラップ接合をもって円環状中空体１１を成型する。
【００３２】
このようにして成型した円環状中空体１１によれば、図７と同様の断面を示す図４から明らかなように、未加硫ゴムシート２の端部分の重ね合わせ密着域４もまた、離型層１０によって十分に覆われることになるので、成型された円環状中空体１１で半径方向の内外に対向して位置することとなるその重ね合わせ密着域４の不測の接着等のおそれを十分に除去することができる。
【００３３】
また、ここでの離型層１０は、円筒状部材３の外表面に、十分な接合強度をもって付着するので、円環状中空体１１の成型に際するそれの意図しない剥がれ、脱落等のおそれを有効に取り除くことができ、これがため、その円環状中空体１１における内表面の接着等をもまた十分に防止することができる。
【図面の簡単な説明】
【００３４】
【図１】この発明の実施形態を示す工程図である。
【図２】未加硫ゴムシートの他の接合工程を例示する要部展開略線斜視図である。
【図３】離型層の形成態様を例示する、円環状中空体の子午線断面図である。
【図４】円環状中空体の円周方向の断面を示す要部拡大図である。
【図５】提案技術の空気のうの子午線方向断面を概念的に示す図である。
【図６】円環状中空体の成型工程を例示する略線斜視図である。
【図７】図６のVII−VII線に沿う断面を示す拡大断面図である。
【符号の説明】
【００３５】
１  成型ドラム
２  未加硫ゴムシート
２ａ，２ｂ  端部分
３  円筒状部材
４  重ね合わせ密着域
５  ローラ
６  電気ごて
７  アイロン
９  離型剤
１０  離型層
１１  円環状中空体
１２  オーバラップ接合域
【図１】
2007160844.tif 000003
【図２】
2007160844.tif 000004
【図３】
2007160844.tif 000005
【図４】
2007160844.tif 000006
【図５】
2007160844.tif 000007
【図６】
2007160844.tif 000008
【図７】
2007160844.tif 000009